(57)【要約】【課題】シランベースの移動試薬を含むポリマー材料を提供すること。【解決手段】本発明は、単独でか、ポリシロキサン縮合物の形態でか、またはフィラーに結合した形態で、ラジカル重合におけるネットワーク構造の監視および制御のための連鎖移動剤として適切な、ラジカル重合性シランに関する。本発明によるシラン、縮合物およびフィラーは、例えば、技術用途のための、ポリマー、プラスチック、熱硬化性プラスチックおよび複合材料／コンポジットの製造に、医療デバイスの製造に、および特に、歯科材料の製造に、適切である。【選択図】なし【特許請求の範囲】
【請求項１】
一般式Ｉ
【化２８】
2019014887.tif 000031
によるラジカル重合性シランであって、一般式Ｉにおいて、
Ｒ１は、直鎖もしくは分枝鎖の脂肪族Ｃ１〜Ｃ９−アルキルラジカル、フェニルまたはアルキル化フェニルラジカルであり、
Ｒ２およびＲ３は、各場合において互いに独立して、存在しないか、または直鎖もしくは分枝鎖の脂肪族Ｃ１〜Ｃ２０−アルキレンラジカルであり、該脂肪族Ｃ１〜Ｃ２０−アルキレンラジカルは、ＳまたはＯ原子によって分断され得、
Ｒ４、Ｒ５、およびＲ６は、各場合において互いに独立して、−Ｃｌ、−Ｏ−ＣＨ３、−Ｏ−Ｃ２Ｈ５、−ＣＨ３または−Ｃ２Ｈ５であり、
Ｘは、ＣＨ２またはＯであり、
Ｙは、存在しないか、またはＯもしくはＮＲ’であり、ここでＲ’は、ＨまたはＣ１〜５−アルキルラジカルであり、そして
Ｚは、存在しないか、またはＯ、ＮＲ”、−ＣＯ−Ｏ−、−ＣＯ−ＮＲ”−、−Ｏ−ＣＯ−Ｏ−、−Ｏ−ＣＯ−ＮＲ”−、もしくは−ＮＲ”−ＣＯ−ＮＲ”−であり、ここでＲ”は、ＨまたはＣ１〜５−アルキルラジカルであり、
そして該ラジカルＲ２およびＲ３は、同時に存在しない可能性がなく、そしてＲ２またはＲ３が存在しない場合、Ｚは存在しない、
ラジカル重合性シラン。
【請求項２】
Ｒ１は、−ＣＨ３、−Ｃ２Ｈ５、フェニルまたはトリルであり、
Ｒ２およびＲ３は、各場合において互いに独立して、存在しないか、または直鎖脂肪族Ｃ１〜Ｃ１０−アルキレンラジカルであり、該直鎖脂肪族Ｃ１〜Ｃ１０−アルキレンラジカルは、Ｏ原子によって分断され得、
Ｒ４、Ｒ５、およびＲ６は、各場合において互いに独立して、−Ｏ−ＣＨ３または−Ｏ−Ｃ２Ｈ５であり、
Ｘは、ＣＨ２またはＯであり、
Ｙは、存在しないか、またはＯであり、そして
Ｚは、存在しないか、またはＯ、−ＣＯ−Ｏ−、−ＣＯ−ＮＨ−、−Ｏ−ＣＯ−Ｏ−もしくは−Ｏ−ＣＯ−ＮＨ−である、
請求項１に記載のラジカル重合性シラン。
【請求項３】
Ｒ１は、−ＣＨ３、−Ｃ２Ｈ５、フェニルまたはトリルであり、
Ｒ２は、直鎖脂肪族Ｃ２〜Ｃ８−アルキレンラジカルであり、該直鎖脂肪族Ｃ２〜Ｃ８−アルキレンラジカルは、Ｏ原子によって分断され得、
Ｒ３は、存在しないか、または直鎖脂肪族Ｃ１〜Ｃ６−アルキレンラジカルであり、
Ｒ４、Ｒ５、およびＲ６は、各場合において互いに独立して、−Ｏ−ＣＨ３または−Ｏ−Ｃ２Ｈ５であり、
Ｘは、ＣＨ２またはＯであり、
ＹはＯであり、そして
Ｚは、存在しないか、または−ＣＯ−ＮＨ−もしくは−Ｏ−ＣＯ−ＮＨ−である、
請求項１に記載のラジカル重合性シラン。
【請求項４】
ポリシロキサン縮合物の生成のためのプロセスであって、該プロセスにおいて、請求項１〜３のうちの１つに記載の少なくとも１つのシランが、化学量論量または過剰の水と混合され、次いで該混合物が反応させられる、プロセス。
【請求項５】
前記シランが有機溶媒に溶解させられ、次いで、該溶液が、水または水と有機溶媒との混合物と混合され、次いで、該混合物が、０℃〜１４０℃の範囲内の温度で反応させられ、その後、該溶媒および揮発性成分が除去される、請求項４に記載のプロセス。
【請求項６】
前記混合物がさらに、触媒と混合される、好ましくは、酸、例えば酢酸または塩酸と、あるいは塩基、例えばアンモニア、アミン、ＮａＯＨ、メチルイミダゾール、またはフッ化アンモニウムと混合される、請求項４または５に記載のプロセス。
【請求項７】
表面修飾フィラーの生成のためのプロセスであって、該プロセスにおいて、フィラーが、有機溶媒中に分散させられ、該分散物が、請求項１〜３のうちの１つに記載の少なくとも１つのシラン、水、および好ましくは触媒と混合されて撹拌され、その後、該フィラーが該溶媒から分離される、プロセス。
【請求項８】
無機粒子状フィラー、例えば、石英粉末、バリウムアルミニウムシリケートガラス粉末もしくはストロンチウムアルミニウムシリケートガラス粉末、Ｘ線不透過性フィラー、例えば三フッ化イッテルビウム、酸化物ベースの非晶質球状フィラー、例えば、ヒュームドシリカ、沈降シリカ、ＺｒＯ２、ＺｎＯ、ＴｉＯ２、またはＳｉＯ２、ＺｒＯ２および／もしくはＴｉＯ２から作製される混合酸化物、粒子状酸化タンタル（Ｖ）、硫酸バリウム、またはＳｉＯ２と酸化イッテルビウム（ＩＩＩ）もしくは酸化タンタル（Ｖ）との混合酸化物、繊維状フィラー、例えば、ナノ繊維、ガラス繊維、ポリアミドまたは炭素繊維が、フィラーとして使用される、請求項７に記載のプロセス。
【請求項９】
前記混合物が、０〜１００℃の範囲内の温度で１〜２０時間撹拌される、請求項７または８に記載のプロセス。
【請求項１０】
請求項４〜６のいずれか１項に記載のプロセスに従って得られ得る、ポリシロキサン縮合物。
【請求項１１】
請求項７〜９のいずれか１項に記載のプロセスに従って得られ得る、表面修飾フィラー。
【請求項１２】
請求項１〜３のいずれか１項に記載のシラン、請求項１０に記載のポリシロキサン縮合物、および／または請求項１１に記載の表面修飾フィラーを含有することを特徴とする、歯科材料。
【請求項１３】
請求項１２に記載の歯科材料であって、各場合に該材料の全質量に基づいて、
（ａ）  １〜５０重量％、好ましくは２〜４０重量％、そして特に好ましくは３〜３０重量％の、少なくとも１つの式Ｉのシラン；請求項１０に記載の少なくとも１つのポリシロキサン縮合物、および／または請求項１１に記載の少なくとも１つの表面修飾フィラー、
（ｂ）  ０．０１〜５重量％、好ましくは０．１〜５重量％、そして特に好ましくは１．０〜３．０重量％の、少なくとも１つのラジカル重合用開始剤、ならびに
（ｃ）  ５〜８０重量％、好ましくは１０〜６０重量％、そして特に好ましくは１０〜５０重量％の、少なくとも１つのラジカル重合性モノマー
を含有する、歯科材料。
【請求項１４】
（ｄ）  １〜８０重量％、好ましくは１０〜７０重量％、または５０〜８０重量％のフィラー
をさらに含有する、請求項１３に記載の歯科材料。
【請求項１５】
歯科材料の製造のための、請求項１〜３のうちの１項に記載のシラン、請求項１０に記載のポリシロキサン縮合物、または請求項１１に記載の表面修飾フィラーの使用。
【発明の詳細な説明】
【技術分野】
【０００１】
本発明は、単独でか、ポリシロキサン縮合物の形態でか、またはフィラーに結合した形態で、ラジカル重合におけるネットワーク構造の監視および制御のための連鎖移動剤として適切な、ラジカル重合性シランに関する。
【背景技術】
【０００２】
ラジカルポリマーは、１つのラジカル重合性モノマーのラジカル重合（ホモポリマー）または複数のラジカル重合性モノマーのラジカル重合（コポリマー）によって形成される。重合するモノマーの官能性に依存して、線状（単官能性モノマーの場合）または架橋（二官能性もしくは多官能性モノマーの場合）ポリマーが得られる。ラジカル重合の大きな利点は、一方では、技術的に関連する多くのモノマー（とりわけ、エチレン、ビニルモノマー（例えば、スチレン、塩化ビニル、アクリロニトリルおよび酢酸ビニル）、ジエン、（メタ）アクリレートおよび（メタ）アクリルアミド）をラジカル重合させ得ることであり、そして他方では、このラジカル重合が、バルクで（バルク重合）、溶液中で、懸濁液中で、または乳濁液中で行われ得ることである。重合を開始させるためにラジカル形成開始剤が添加され、これが、熱分解、光分解またはレドックス反応によって、ラジカルを形成する。
【０００３】
ラジカル重合は、連鎖成長機構に従って進行する。連鎖成長機構において、開始剤から形成された重合開始一次ラジカルが、モノマーの二重結合に付加される。この方法で形成された開始剤ラジカルは、ポリマーラジカルの成長が結合または不均化により停止されるまで、多数のさらなるモノマー分子を迅速な成長反応で付加して、完成した巨大分子が形成される。
【０００４】
連鎖移動剤（いわゆる調節剤）の添加により、形成されるポリマーの数平均モル質量が、標的化された様式で調節され得る（Ｈ．Ｇ．Ｅｌｉａｓ，Ｍａｋｒｏｍｏｌｅｋｕｅｌｅ［Ｍａｃｒｏｍｏｌｅｃｕｌｅｓ］，第１巻，第６版，Ｗｉｌｅｙ−ＶＣＨ，Ｗｅｉｎｈｅｉｍ  ｅｔｃ．１９９，２９９−３５２を参照のこと）。公知の連鎖移動剤としては、例えば、チイルラジカルを形成するメルカプタンが挙げられ、これは次いで、水素原子の移動によって、新しい重合鎖を開始する。
【０００５】
ラジカル付加−開裂連鎖移動（ＡＦＣＴ）機構に従って反応する、二重結合含有試薬は、連鎖移動剤として特に有用であることが示されている。ＡＦＣＴ試薬として、硫黄化合物（例えば、アリルスルフィド、アリルスルホン、ジチオエステル、ジチオカルバメート、キサンテートおよびトリチオカーボネート）は、特に有効であり、そして十分に調査されている（Ｍｏａｄら，Ｐｏｌｙｍｅｒ  ４９，１０７９−１１３１（２００８））。さらに、可逆的ＡＦＣＴ試薬（ＲＡＦＴ試薬）（例えば、ジチオエステル、ジチオカルバメート、トリチオカーボネートまたはキサンテート）は、制御されたラジカル重合から公知である（例えば、Ｍｏａｄら，上記引用文献中を参照のこと）。
【０００６】
米国特許第２，６９４，６９９号は、α−スルホニルオキシアクリレートの単独重合および共重合を記載する。アルキルメルカプタンが、連鎖調節剤として添加され得る。
【０００７】
米国特許第５，９３２，６７５号は、ラジカル重合による低分子量のポリマーの生成のためのプロセスを開示し、このプロセスにおいて、分子量は、連鎖移動試薬としての、例えばα−（ｔ−ブタンチオメチル）スチレンの添加によって、制御される。
【０００８】
欧州特許出願公開第２  ９６５  ７４１号は、連鎖移動試薬としてアリルスルホンを含有する、ラジカル重合性歯科材料を開示する。これらの材料は、低い重合収縮応力によって特徴付けられる。
【０００９】
欧州特許出願公開第３  ０９０  ７２２号は、ＡＦＣＴ試薬としてビニルスルホン酸エステルを含有する、ラジカル重合性歯科材料に関する。これらの材料は、狭いガラス転移範囲を有し、そして均質なポリマーネットワークを形成する。
【００１０】
公知のＡＦＣＴ試薬は、原則として、低分子量化合物であり、これらは、不完全な重合の場合に、硬化した材料から漏出し得る。具体的には、これらの試薬は、硬化した歯科材料から唾液によって洗い流され得、このことは、毒物学的観点から望ましくない。
【００１１】
本発明の目的は、ラジカル反応のための連鎖移動試薬として適切であり、重合後に硬化した材料から漏出せず、そして特に、唾液によって洗い流されない、物質を提供することである。
【先行技術文献】
【特許文献】
【００１２】
【特許文献１】米国特許第２，６９４，６９９号明細書
【特許文献２】米国特許第５，９３２，６７５号明細書
【特許文献３】欧州特許出願公開第２  ９６５  ７４１号明細書
【特許文献４】欧州特許出願公開第３  ０９０  ７２２号明細書
【非特許文献】
【００１３】
【非特許文献１】Ｈ．Ｇ．Ｅｌｉａｓ，Ｍａｋｒｏｍｏｌｅｋｕｅｌｅ［Ｍａｃｒｏｍｏｌｅｃｕｌｅｓ］，第１巻，第６版，Ｗｉｌｅｙ−ＶＣＨ，Ｗｅｉｎｈｅｉｍ  ｅｔｃ．１９９，２９９−３５２
【非特許文献２】Ｍｏａｄら，Ｐｏｌｙｍｅｒ  ４９，１０７９−１１３１（２００８）
【発明の概要】
【課題を解決するための手段】
【００１４】
本発明は、例えば、以下を提供する：
（項目１）
一般式Ｉ
【化１】
2019014887.tif 000002
によるラジカル重合性シランであって、一般式Ｉにおいて、
Ｒ１は、直鎖もしくは分枝鎖の脂肪族Ｃ１〜Ｃ９−アルキルラジカル、フェニルまたはアルキル化フェニルラジカルであり、
Ｒ２およびＲ３は、各場合において互いに独立して、存在しないか、または直鎖もしくは分枝鎖の脂肪族Ｃ１〜Ｃ２０−アルキレンラジカルであり、該脂肪族Ｃ１〜Ｃ２０−アルキレンラジカルは、ＳまたはＯ原子によって分断され得、
Ｒ４、Ｒ５、およびＲ６は、各場合において互いに独立して、−Ｃｌ、−Ｏ−ＣＨ３、−Ｏ−Ｃ２Ｈ５、−ＣＨ３または−Ｃ２Ｈ５であり、
Ｘは、ＣＨ２またはＯであり、
Ｙは、存在しないか、またはＯもしくはＮＲ’であり、ここでＲ’は、ＨまたはＣ１〜５−アルキルラジカルであり、そして
Ｚは、存在しないか、またはＯ、ＮＲ”、−ＣＯ−Ｏ−、−ＣＯ−ＮＲ”−、−Ｏ−ＣＯ−Ｏ−、−Ｏ−ＣＯ−ＮＲ”−、もしくは−ＮＲ”−ＣＯ−ＮＲ”−であり、ここでＲ”は、ＨまたはＣ１〜５−アルキルラジカルであり、
そして該ラジカルＲ２およびＲ３は、同時に存在しない可能性がなく、そしてＲ２またはＲ３が存在しない場合、Ｚは存在しない、
ラジカル重合性シラン。
（項目２）
Ｒ１は、−ＣＨ３、−Ｃ２Ｈ５、フェニルまたはトリルであり、
Ｒ２およびＲ３は、各場合において互いに独立して、存在しないか、または直鎖脂肪族Ｃ１〜Ｃ１０−アルキレンラジカルであり、該直鎖脂肪族Ｃ１〜Ｃ１０−アルキレンラジカルは、Ｏ原子によって分断され得、
Ｒ４、Ｒ５、およびＲ６は、各場合において互いに独立して、−Ｏ−ＣＨ３または−Ｏ−Ｃ２Ｈ５であり、
Ｘは、ＣＨ２またはＯであり、
Ｙは、存在しないか、またはＯであり、そして
Ｚは、存在しないか、またはＯ、−ＣＯ−Ｏ−、−ＣＯ−ＮＨ−、−Ｏ−ＣＯ−Ｏ−もしくは−Ｏ−ＣＯ−ＮＨ−である、
上記項目に記載のラジカル重合性シラン。
（項目３）
Ｒ１は、−ＣＨ３、−Ｃ２Ｈ５、フェニルまたはトリルであり、
Ｒ２は、直鎖脂肪族Ｃ２〜Ｃ８−アルキレンラジカルであり、該直鎖脂肪族Ｃ２〜Ｃ８−アルキレンラジカルは、Ｏ原子によって分断され得、
Ｒ３は、存在しないか、または直鎖脂肪族Ｃ１〜Ｃ６−アルキレンラジカルであり、
Ｒ４、Ｒ５、およびＲ６は、各場合において互いに独立して、−Ｏ−ＣＨ３または−Ｏ−Ｃ２Ｈ５であり、
Ｘは、ＣＨ２またはＯであり、
ＹはＯであり、そして
Ｚは、存在しないか、または−ＣＯ−ＮＨ−もしくは−Ｏ−ＣＯ−ＮＨ−である、
上記項目のいずれかに記載のラジカル重合性シラン。
（項目４）
ポリシロキサン縮合物の生成のためのプロセスであって、該プロセスにおいて、上記項目のいずれかに記載の少なくとも１つのシランが、化学量論量または過剰の水と混合され、次いで該混合物が反応させられる、プロセス。
（項目５）
前記シランが有機溶媒に溶解させられ、次いで、該溶液が、水または水と有機溶媒との混合物と混合され、次いで、該混合物が、０℃〜１４０℃の範囲内の温度で反応させられ、その後、該溶媒および揮発性成分が除去される、上記項目に記載のプロセス。
（項目６）
前記混合物がさらに、触媒と混合される、好ましくは、酸、例えば酢酸または塩酸と、あるいは塩基、例えばアンモニア、アミン、ＮａＯＨ、メチルイミダゾール、またはフッ化アンモニウムと混合される、上記項目のいずれかに記載のプロセス。
（項目７）
表面修飾フィラーの生成のためのプロセスであって、該プロセスにおいて、フィラーが、有機溶媒中に分散させられ、該分散物が、上記項目のいずれかに記載の少なくとも１つのシラン、水、および好ましくは触媒と混合されて撹拌され、その後、該フィラーが該溶媒から分離される、プロセス。
（項目８）
無機粒子状フィラー、例えば、石英粉末、バリウムアルミニウムシリケートガラス粉末もしくはストロンチウムアルミニウムシリケートガラス粉末、Ｘ線不透過性フィラー、例えば三フッ化イッテルビウム、酸化物ベースの非晶質球状フィラー、例えば、ヒュームドシリカ、沈降シリカ、ＺｒＯ２、ＺｎＯ、ＴｉＯ２、またはＳｉＯ２、ＺｒＯ２および／もしくはＴｉＯ２から作製される混合酸化物、粒子状酸化タンタル（Ｖ）、硫酸バリウム、またはＳｉＯ２と酸化イッテルビウム（ＩＩＩ）もしくは酸化タンタル（Ｖ）との混合酸化物、繊維状フィラー、例えば、ナノ繊維、ガラス繊維、ポリアミドまたは炭素繊維が、フィラーとして使用される、上記項目のいずれかに記載のプロセス。
（項目９）
前記混合物が、０〜１００℃の範囲内の温度で１〜２０時間撹拌される、上記項目のいずれかに記載のプロセス。
（項目１０）
上記項目のいずれかに記載のプロセスに従って得られ得る、ポリシロキサン縮合物。
（項目１１）
上記項目のいずれかに記載のプロセスに従って得られ得る、表面修飾フィラー。
（項目１２）
上記項目のいずれかに記載のシラン、上記項目に記載のポリシロキサン縮合物、および／または上記項目に記載の表面修飾フィラーを含有することを特徴とする、歯科材料。
（項目１３）
上記項目に記載の歯科材料であって、各場合に該材料の全質量に基づいて、
（ａ）  １〜５０重量％、好ましくは２〜４０重量％、そして特に好ましくは３〜３０重量％の、少なくとも１つの式Ｉのシラン；上記項目のいずれかに記載の少なくとも１つのポリシロキサン縮合物、および／または上記項目のいずれかに記載の少なくとも１つの表面修飾フィラー、
（ｂ）  ０．０１〜５重量％、好ましくは０．１〜５重量％、そして特に好ましくは１．０〜３．０重量％の、少なくとも１つのラジカル重合用開始剤、ならびに
（ｃ）  ５〜８０重量％、好ましくは１０〜６０重量％、そして特に好ましくは１０〜５０重量％の、少なくとも１つのラジカル重合性モノマー
を含有する、歯科材料。
（項目１４）
（ｄ）  １〜８０重量％、好ましくは１０〜７０重量％、または５０〜８０重量％のフィラー
をさらに含有する、上記項目のいずれかに記載の歯科材料。
（項目１５）
歯科材料の製造のための、上記項目のいずれかに記載のシラン、上記項目のいずれかに記載のポリシロキサン縮合物、または上記項目のいずれかに記載の表面修飾フィラーの使用。
摘要
一般式Ｉ
【化２】
2019014887.tif 000003
によるラジカル重合性シラン（一般式Ｉにおいて、Ｒ１は、直鎖もしくは分枝鎖の脂肪族Ｃ１〜Ｃ９−アルキルラジカル、フェニルまたはアルキル化フェニルラジカルであり、Ｒ２およびＲ３は、各場合において互いに独立して、存在しないか、または直鎖もしくは分枝鎖の脂肪族Ｃ１〜Ｃ２０−アルキレンラジカルであり、この脂肪族Ｃ１〜Ｃ２０−アルキレンラジカルは、ＳまたはＯ原子によって分断され得、Ｒ４、Ｒ５、およびＲ６は、各場合において互いに独立して、−Ｃｌ、−Ｏ−ＣＨ３、−Ｏ−Ｃ２Ｈ５、−ＣＨ３または−Ｃ２Ｈ５であり、Ｘは、ＣＨ２またはＯであり、Ｙは、存在しないか、またはＯもしくはＮＲ’であり、ここでＲ’は、ＨまたはＣ１〜５−アルキルラジカルであり、そしてＺは、存在しないか、またはＯ、ＮＲ”、−ＣＯ−Ｏ−、−ＣＯ−ＮＲ”−、−Ｏ−ＣＯ−Ｏ−、−Ｏ−ＣＯ−ＮＲ”−、もしくは−ＮＲ”−ＣＯ−ＮＲ”−であり、ここでＲ”は、ＨまたはＣ１〜５−アルキルラジカルであり、そしてラジカルＲ２およびＲ３は、同時に存在しない可能性がなく、そしてＲ２またはＲ３が存在しない場合、Ｚは存在しない）、このラジカル重合性シランをベースとする重縮合物、およびこのラジカル重合性シランで表面修飾されたフィラー。
【発明を実施するための形態】
【００１５】
上記目的は、本発明によれば、一般式Ｉのシランによってか、これらのシランの加水分解縮合により得られ得るポリシロキサン縮合物によってか、または一般式Ｉのシランにより表面修飾されたフィラーによって、達成される：
【化３】
2019014887.tif 000004
一般式Ｉにおいて、
Ｒ１は、直鎖もしくは分枝鎖の脂肪族Ｃ１〜Ｃ９−アルキルラジカル、フェニルまたはアルキル化フェニルラジカルであり、
Ｒ２およびＲ３は、各場合において互いに独立して、存在しないか、または直鎖もしくは分枝鎖の脂肪族Ｃ１〜Ｃ２０−アルキレンラジカルであり、この脂肪族Ｃ１〜Ｃ２０−アルキレンラジカルは、ＳまたはＯ原子によって分断され得、
Ｒ４、Ｒ５、およびＲ６は、各場合において互いに独立して、−Ｃｌ、−Ｏ−ＣＨ３、−Ｏ−Ｃ２Ｈ５、−ＣＨ３または−Ｃ２Ｈ５であり、
Ｘは、ＣＨ２またはＯであり、
Ｙは、存在しないか、またはＯもしくはＮＲ’であり、ここでＲ’は、ＨまたはＣ１〜５−アルキルラジカルであり、そして
Ｚは、存在しないか、またはＯ、ＮＲ”、−ＣＯ−Ｏ−、−ＣＯ−ＮＲ”−、−Ｏ−ＣＯ−Ｏ−、−Ｏ−ＣＯ−ＮＲ”−、もしくは−ＮＲ”−ＣＯ−ＮＲ”−であり、ここでＲ”は、ＨまたはＣ１〜５−アルキルラジカルである。
【００１６】
ラジカルＲ２およびＲ３は、同時に存在しない可能性がなく、そしてＲ２またはＲ３が存在しない場合、Ｚもまた、好ましくは存在しない。
【００１７】
アルキル化フェニルラジカルとは、１〜５個のアルキル基、好ましくは１個のアルキル基によって置換されている、フェニルラジカルを意味する。Ｃ１〜１０−アルキル基が好ましく、特にＣ１〜５−アルキル基が好ましい。
【００１８】
可変物が以下の意味：
Ｒ１は、−ＣＨ３、−Ｃ２Ｈ５、フェニルまたはトリル（Ｈ３Ｃ−Ｐｈ−）、特にｐ−トリルである、
Ｒ２およびＲ３は、各場合において互いに独立して、存在しないか、または直鎖脂肪族Ｃ１〜Ｃ１０−アルキレンラジカルであり、この直鎖脂肪族Ｃ１〜Ｃ１０−アルキレンラジカルは、Ｏ原子によって分断され得る、
Ｒ４、Ｒ５、およびＲ６は、各場合において互いに独立して、−Ｏ−ＣＨ３または−Ｏ−Ｃ２Ｈ５である、
Ｘは、ＣＨ２またはＯである、
Ｙは存在しないか、またはＯである、ならびに
Ｚは、存在しないか、またはＯ、−ＣＯ−Ｏ−、−ＣＯ−ＮＨ−、−Ｏ−ＣＯ−Ｏ−もしくは−Ｏ−ＣＯ−ＮＨ−である、
を有する式Ｉの化合物が好ましい。
【００１９】
可変物が以下の意味：
Ｒ１は、−ＣＨ３、−Ｃ２Ｈ５、フェニルまたはトリル（Ｈ３Ｃ−Ｐｈ−）、特にｐ−トリルである、
Ｒ２は、直鎖脂肪族Ｃ２〜Ｃ８−アルキレンラジカルであり、この直鎖脂肪族Ｃ２〜Ｃ８−アルキレンラジカルは、Ｏ原子によって分断され得る、
Ｒ３は、存在しないか、または直鎖脂肪族Ｃ１〜Ｃ６−アルキレンラジカルである、
Ｒ４、Ｒ５、およびＲ６は、各場合において互いに独立して、−Ｏ−ＣＨ３または−Ｏ−Ｃ２Ｈ５である、
Ｘは、ＣＨ２またはＯである、
ＹはＯである、ならびに
Ｚは、存在しないか、または−ＣＯ−ＮＨ−もしくは−Ｏ−ＣＯ−ＮＨ−である、
を有する式Ｉのシランが特に好ましい。
【００２０】
ラジカルＲ４、Ｒ５およびＲ６は、好ましくは、全ての場合において同じ意味を有する。
【００２１】
式Ｉは、化学原子価の理論と矛盾しない化合物のみに及ぶ。ラジカルが１個またはそれより多くのＯ原子またはＳ原子によって分断されるとの表示は、これらの原子が、各場合に、そのラジカルの炭素鎖に挿入されていることを意味すると理解されるべきである。従って、これらの原子は、両側がＣ原子と隣り合っているのであり、末端ではあり得ない。Ｃ１ラジカルは、分断され得ない。
【００２２】
式Ｉの化合物は、単独で、ラジカル重合において連鎖移動剤として活性であるので、連鎖調節剤としてのその使用は、同様に、本発明の主題である。これらの化合物は、好ましくは、重縮合物の形態で、またはフィラーに結合した形態で、使用される。従って、式Ｉの化合物が以下で言及される場合、これらのポリシロキサン縮合物、およびフィラーに結合したシランもまた、意図されている。
【００２３】
式Ｉのいくつかの重合移動活性Ｓｉ化合物は公知であり、そして公知の合成方法に従って容易に生成され得る。従って、アリルスルホン基含有誘導体（Ｘ＝ＣＨ２）は、ヨウ素化合物の不飽和誘導体への付加（Ａ）、およびその後の、ＨＩ開裂（Ｂ）によって、生成され得る。その後、本発明による式Ｉの重合移動活性Ｓｉ化合物が、適切なシランとの反応（Ｃ）によって得られ得、ここで保護基技術が必要に応じて、初期段階または中間段階において応用される（Ｚ’＝ＯまたはＮＲ）：
【化４】
2019014887.tif 000005
【００２４】
具体例は：
【化５】
2019014887.tif 000006
である。
【００２５】
ビニルスルホンエステル基含有誘導体（Ｘ＝Ｏ）は、ピルビン酸誘導体をハロゲン化スルホニルと、塩基性条件下で反応させることによって、生成され得る。例えば保護された（Ｇ）ＯＨ基−ＯＧ（Ｇは例えばテトラヒドロ−２Ｈ−ピラン：ＴＨＰである）を含むピルビン酸エステルから開始して（Ａ）、ビニルスルホンエステル合成後に、保護基が開裂され得（Ｂ）、そして適切なシランとのさらなる反応（Ｃ）によって、本発明による式Ｉの重合移動活性Ｓｉ化合物が得られる（Ｚ’＝ＯまたはＮＲ）：
【化６】
2019014887.tif 000007
【００２６】
具体例は：
【化７】
2019014887.tif 000008
である。
【００２７】
本発明による式Ｉの重合移動活性Ｓｉ化合物の好ましい例は：
【化８】
2019014887.tif 000009
【化９】
2019014887.tif 000010
【化１０】
2019014887.tif 000011
である。
【００２８】
本発明による式Ｉの重合移動活性Ｓｉ化合物から、ポリシロキサン縮合物が、ゾル−ゲル化学から公知の方法に従って生成され得る（モノグラフ：Ｓｏｌ−Ｇｅｌ−Ｓｃｉｅｎｃｅ，Ｃ．Ｊ．Ｂｒｉｎｋｅｒ，Ｇ．Ｗ．Ｓｃｈｅｒｅｒ，Ａｃａｄｅｍｉｃ  Ｐｒｅｓｓ  Ｉｎｃ．，Ｂｏｓｔｏｎ  ｅｔｃ．１９９０を参照のこと）。このポリシロキサン縮合物は事実上、水への溶解度を有さない。これらの縮合物は、好ましくは、加水分解縮合によって生成される。
【００２９】
この加水分解縮合において、１つまたはそれより多くの式Ｉのシラン、好ましくは１つの式Ｉのシランが、バルクでか、または好ましくは有機溶媒中の溶液として、化学量論量または過剰の水（好ましくは、シランの加水分解可能な基１モルあたり１〜１０ｍｏｌより多い水）と混合され、そして反応させられる。好ましい溶媒は、アセトン、エタノール、メタノール、イソプロパノール、酢酸エチルエステル、メチルイソブチルケトン、ＤＭＦ、ＴＨＦ、ジオキサンまたはこれらの混合物である。溶液中で、このシランは、好ましくは、０．１〜５倍体積の溶媒で希釈される。水の添加は、一度にかまたは数回に分けて行われ、この水は好ましくは、添加前に、有機溶媒で希釈される。先に名称を挙げた溶媒が同様に、この目的に対して好ましい。
【００３０】
この加水分解縮合は、好ましくは、０〜３０℃で、または使用される溶媒の沸点（好ましくは、３０〜１４０℃）で行われる。このプロセスの好ましい実施形態によれば、この反応は、２工程で行われる。この目的で、成分は最初に、０〜３０℃で、好ましくは室温（２０℃）で混合され、次いで、より高い温度に、好ましくは３０〜１４０℃に温められて、この反応を完了する。次いで、この反応混合物は、好ましくは１〜１２０時間、好ましくは２０〜１４０℃で、さらに撹拌される。アルコキシシランの場合、メトキシシランの反応は、エトキシシランの反応より早く起こる。
【００３１】
この反応を加速するために、適切な触媒（例えば、酸（例えば酢酸もしくは塩酸）または塩基（例えばアンモニア、アミン、ＮａＯＨ、メチルイミダゾール、もしくはフッ化アンモニウム）など）が、有利には添加され得る。この触媒は、好ましくは、シランの量に基づいて０．００１〜３．０重量％の量で使用される。
【００３２】
この反応の完了後、溶媒および揮発性成分が、好ましくは減圧中でのエバポレーションによって、除去される。溶媒および揮発性成分は、好ましくは、最初に、水流による減圧中で大部分がエバポレートされ、次いでその残渣が、油ポンプによる減圧中でさらに乾燥させられる。
【００３３】
溶媒および揮発性成分の除去後に得られた有機官能性ポリシロキサンの縮合度は、２９Ｓｉ  ＮＭＲ分光法によって決定され得る。本発明によるシランの重合度および構造に依存して、液体または固体の重縮合物が得られる。ラジカルＲ４〜Ｒ６は、形成される縮合物の構造を決定する。従って、加水分解性ラジカル（−Ｃｌ、−Ｏ−ＣＨ３および−Ｏ−Ｃ２Ｈ５）と非加水分解性ラジカル（−ＣＨ３および−Ｃ２Ｈ５）との間は、はっきり区別されるべきである。ラジカルＲ４〜Ｒ６の全てが加水分解可能である場合、完全に変換されると、架橋した縮合物（ポリシロキサン）が得られ、これは、以下の式によって記載され得る：
【化１１】
2019014887.tif 000012
【００３４】
２つのみのラジカル（例えばＲ４およびＲ５）が加水分解可能である場合、以下の式：
【化１２】
2019014887.tif 000013
によって記載され得るポリシロキサンが得られる。
【００３５】
これらは、線状縮合物である。
【００３６】
１つのみのラジカル（例えばＲ４）が加水分解可能である場合、以下の式：
【化１３】
2019014887.tif 000014
によるジシロキサンが得られる。
【００３７】
ポリシロキサンの生成に加えて、少なくとも１つの加水分解可能な基Ｒ４〜Ｒ６を含む、本発明による式ＩのＳｉ化合物はまた、フィラーの表面修飾に適切である。前記フィラーの修飾は、それ自体公知である方法で行われ得る（例えば、モノグラフ：Ｓｉｌａｎｅ  Ｃｏｕｐｌｉｎｇ  Ａｇｅｎｔｓ，Ｅ．Ｐ．Ｐｌｕｅｄｅｍａｎｎ，第２版．Ｐｌｅｎｕｍ  Ｐｒｅｓｓ，Ｎｅｗ  Ｙｏｒｋ−Ｌｏｎｄｏｎ  １９９１を参照のこと）。
【００３８】
フィラーとして、無機粒子状フィラー、例えば、石英および放射線不透過性のバリウムアルミニウムシリケートガラスもしくはストロンチウムアルミニウムシリケートガラスの粉末（好ましくは、０．０１〜１５μｍの平均粒子サイズを有するもの）、またはＸ線不透過性フィラー、例えば三フッ化イッテルビウムが、好ましくは適切である。好ましい無機粒子状フィラーはまた、酸化物ベースの非晶質球状ナノ粒子状フィラー（例えば、ヒュームドシリカ、沈降シリカ、ＺｒＯ２、ＺｎＯ、ＴｉＯ２、またはＳｉＯ２、ＺｒＯ２および／もしくはＴｉＯ２から作製される混合酸化物であって、好ましくは１０〜１０００ｎｍの平均粒子サイズを有するもの）である。好ましいフィラーはさらに、粒子状、好ましくはナノ粒子状の、酸化タンタル（Ｖ）または硫酸バリウム、およびＳｉＯ２と酸化イッテルビウム（ＩＩＩ）または酸化タンタル（Ｖ）との混合酸化物である。さらに、繊維状フィラー（例えば、ナノ繊維、ガラス繊維、ポリアミドまたは炭素繊維）もまた使用され得る。特に好ましいフィラーは、バリウムアルミニウムシリケートガラスもしくはストロンチウムアルミニウムシリケートガラス、ＳｉＯ２とＺｒＯ２とから作製される混合酸化物、フッ化イッテルビウムである。
【００３９】
少なくとも１つの加水分解可能なラジカルＲ４〜Ｒ６を有する式Ｉのシランは、これらのシランラジカルを介して、酸化物のフィラー表面のＯＨ基と反応し、従って、このフィラーと結合する。最適な表面修飾のために、このフィラーは、好ましくは、有機溶媒、特に好ましくは、エタノール、アセトン、イソプロパノール、メタノール、酢酸エチルエステル、ＴＨＦまたはこれらの混合物中に分散させられ、１つまたはそれより多くの式Ｉのシラン、好ましくは１つの式Ｉのシラン、および水（好ましくは、使用されるシランの量に基づいて１〜１０ｍｏｌ）および好ましくはまた、触媒（好ましくは、使用されるシランの量に基づいて０．００１〜２ｍｏｌ％）と混合させられ、そして撹拌される。この反応は、好ましくは０℃〜１００℃、例えば０℃〜室温（２０℃）、または高温（３０〜１００℃）の温度で行われる。縮合物の生成と同様に、この水は好ましくは、添加前に溶媒で希釈され、ここで上に名称を挙げた溶媒が、この目的に対して好ましい。好ましい触媒は、酸（例えば、酢酸または塩酸）、塩基（例えば、アンモニアまたはアミン）、あるいはフッ化アンモニウムである。この反応混合物は、この反応が完了するまで、好ましくは１〜２０時間、例えば一晩（およそ１５時間）、撹拌される。その後、この表面修飾フィラーは分離され（好ましくは濾別され）、次いで好ましくは、純粋な溶媒で洗浄され、その後、一定重量になるまで乾燥させられる。表面修飾の程度は、その残渣から、点火または元素炭素分析で決定され得る。
【００４０】
式Ｉのシラン、このシランから得られたポリシロキサン縮合物、およびこのシランで表面修飾されたフィラーは、重合移動活性なアリルスルホンまたはビニルスルホンエステル基を有するので、ラジカル重合性モノマーの重合において、特に、多官能性（メタ）アクリレート、多官能性（メタ）アクリレートの混合物、または多官能性（メタ）アクリレートとモノ（メタ）アクリレートとの混合物の重合において、ネットワーク構造の監視および制御のために、使用され得る。
【００４１】
本発明によれば、式Ｉのシランが、フィラーに結合している場合でさえも、または縮合物として存在する場合でさえも、重合の効果的な制御を可能にすることが見出された。反応媒体中の分子を調節する流動性は、これらの分子をより大きい単位に結合させることによって大いに制限されるので、このことは驚くべきことである。
【００４２】
式Ｉの化合物中の重合移動活性基は、より狭いガラス転移を有する（すなわち、ガラス転移がより狭い温度範囲で起こる）ポリマーをもたらす。さらに、より均質なポリマーネットワーク（すなわち、架橋点間のより狭いモル質量分布を有することにより特徴付けられるネットワーク）が得られる。このことは、鎖の張力が弛緩プロセスによってより良好に解放され得るという利点を有する。これに対応して、重合収縮応力もまた、この材料の硬化中に低下し得る。このことは、例えば充填材料としての歯科用途に対する大きな利点である。
【００４３】
式Ｉのシランは、ラジカル重合性二重結合を有し、これらの結合を介して、前記シランはラジカル重合性モノマーと反応し得、その結果、前記シランは、硬化中にポリマーネットワーク内に結合する。さらに、縮合物および表面修飾フィラーは、事実上水に不溶性であり、その結果、例えば唾液によって、硬化した材料から洗い流されない。
【００４４】
式Ｉのシランは、好ましくは、それらの縮合物の形態で、およびフィラーに結合した形態で使用される。しかし、前記シランはまた、ラジカル重合性材料の生成のためのそういうものとして使用され得る。この場合、シラン基は、結合してフィラーを提供することをインサイチュで可能にする。
【００４５】
本発明によるシラン、縮合物およびフィラーは、例えば、技術用途のための、ポリマー、プラスチック、熱硬化性プラスチックおよび複合材料／コンポジットの製造に、医療デバイス（例えば外科手術用または眼科学用）の製造に、および特に、歯科材料の製造に、適切である。
【００４６】
この目的で、式Ｉのシラン、および特に、このシランの縮合物またはこのシランで表面修飾されたフィラーは、異なる型のラジカル重合性モノマーと組み合わされ得る。特に好ましいものは、少なくとも１つの単官能性または多官能性（メタ）アクリレートをラジカル重合性モノマーとして含有する材料である。単官能性（メタ）アクリレートとは、１個のラジカル重合性基を有する化合物を意味し、ポリ官能性（メタ）アクリレートとは、２個またはそれより多く、好ましくは２〜４個のラジカル重合性基を有する化合物を意味する。非常に特に好ましい実施形態によれば、本発明による組成物は、少なくとも１つのジメタクリレート、またはモノメタクリレートとジメタクリレートとの混合物を含有する。単官能性および多官能性（メタ）アクリレートをラジカル重合性モノマーとして含有する材料は、歯科材料として特に適しており、ここで口内で硬化する材料については、メタクリレートが好ましい。
【００４７】
特に適切な単官能性または多官能性（メタ）アクリレートの例は、（メタ）アクリル酸メチル、（メタ）アクリル酸エチル、（メタ）アクリル酸２−ヒドロキシエチル、（メタ）アクリル酸ブチル、（メタ）アクリル酸ベンジル、（メタ）アクリル酸テトラヒドロフルフリルまたは（メタ）アクリル酸イソボルニル、ｐ−クミルフェノキシエチレングリコールメタクリレート（ＣＭＰ−１Ｅ）、ビスフェノールＡジ（メタ）アクリレート、Ｂｉｓ−Ｇ（Ｍ）Ａ（（メタ）アクリル酸とビスフェノールＡジグリシジルエーテルとの付加生成物）、エトキシ化またはプロポキシ化ビスフェノールＡジ（メタ）アクリレート（例えば、３個のエトキシ基を有するビスフェノールＡジメタクリレートＳＲ−３４８ｃ（Ｓａｒｔｏｍｅｒ）、または２，２−ビス［４−（２−（メタ）アクリルオキシプロポキシ）フェニル］プロパンなど）、ＵＤ（Ｍ）Ａ（（メタ）アクリル酸２−ヒドロキシエチルと２，２，４−トリメチルヘキサメチレンジイソシアネートとの付加生成物）、ジエチレングリコールジ（メタ）アクリレート、トリエチレングリコールジ（メタ）アクリレートまたはテトラエチレングリコールジ（メタ）アクリレート、トリメチロールプロパントリ（メタ）アクリレート、ペンタエリトリトールテトラ（メタ）アクリレート、ならびにグリセロールジ（メタ）アクリレートおよびグリセロールトリ（メタ）アクリレート、１，４−ブタンジオールジ（メタ）アクリレート、１，１０−デカンジオールジ（メタ）アクリレート（Ｄ３ＭＡ）または１，１２−ドデカンジオールジ（メタ）アクリレートである。
【００４８】
さらに、本発明による材料はまた、好ましくは、少なくとも１つのラジカル重合用開始剤を含有する。ラジカル光重合を開始させるために、ベンゾフェノン、ベンゾイン、およびこれらの誘導体、またはα−ジケトンまたはその誘導体（例えば、９，１０−フェナントレンキノン、１−フェニル−プロパン−１，２−ジオン、ジアセチルまたは４，４’−ジクロロベンジル）が、好ましくは使用される。ショウノウキノン（ＣＱ）および２，２−ジメトキシ−２−フェニル−アセトフェノンが、特に好ましく使用され、そして非常に特に好ましく使用されるものは、α−ジケトンを、還元剤としてのアミン（例えば、４−（ジメチルアミノ）−安息香酸エチルエステル（ＥＤＭＡＢ）、メタクリル酸Ｎ，Ｎ−ジメチルアミノエチル、Ｎ，Ｎ−ジメチル−ｓｙｍ−キシリジンまたはトリエタノールアミンなど）と組み合わせたものである。Ｎｏｒｒｉｓｈ  Ｉ型光開始剤もまた適切であり、好ましくは、アシルホスフィンオキシドまたはビスアシルホスフィンオキシド、モノアシルトリアルキルゲルマニウム化合物またはジアシルジアルキルゲルマニウム化合物（例えば、ベンゾイルトリメチルゲルマニウム、ジベンゾイルジエチルゲルマニウムもしくはビス（４−メトキシベンゾイル）ジエチルゲルマニウム（ＭＢＤＥＧｅ）など）である。異なる光開始剤の混合物もまた有利に使用され得、例えば、ビス（４−メトキシベンゾイル）ジエチルゲルマニウムを、ショウノウキノンおよび４−ジメチルアミノ安息香酸エチルエステルと組み合わせたものなどである。
【００４９】
ラジカル重合を開始させるために、アゾ化合物（例えば、２，２’−アゾビス（イソブチロニトリル）（ＡＩＢＮ）またはアゾビス−（４−シアノ吉草酸））、あるいはペルオキシド（例えば、過酸化ジベンゾイル、過酸化ジラウロイル、過オクタン酸ｔｅｒｔ−ブチル、過安息香酸ｔｅｒｔ−ブチルまたは過酸化ジ−（ｔｅｒｔ−ブチル））が、特に適切である。ペルオキシドによって開始を加速するために、芳香族アミンとの組み合わせもまた使用され得る。好ましいレドックス系は、過酸化ベンゾイルと、アミン（例えば、Ｎ，Ｎ−ジメチル−ｐ−トルイジン、Ｎ，Ｎ−ジヒドロキシエチル−ｐ−トルイジン、ｐ−ジメチルアミノ安息香酸エチルエステルまたは構造的に関連する系）との組み合わせである。さらに、ペルオキシドと還元剤（例えば、アスコルビン酸、バルビツレートもしくはスルフィン酸など）とからなるレドックス系、またはヒドロペルオキシドと還元剤および触媒金属イオンとの組み合わせ（例えば、クメンヒドロペルオキシドと、チオ尿素誘導体と、銅（ＩＩ）アセチルアセトネートとの混合物など）もまた、二重硬化に適切である。
【００５０】
好ましい実施形態によれば、本発明による材料は、有機粒子状フィラー、または好ましくは無機粒子状フィラー、特に好ましくは、１つまたはそれより多くの無機粒子状フィラーをさらに含有する。モノマーおよびフィラーを含有する混合物は、コンポジットと呼ばれる。
【００５１】
酸化物をベースとする、０．０１０〜１５μｍの粒子サイズを有するフィラー（例えば、ＳｉＯ２、ＺｒＯ２およびＴｉＯ２、またはＳｉＯ２、ＺｒＯ２、ＺｎＯおよび／またはＴｉＯ２から作製される混合酸化物）、１０〜３００ｎｍの粒子サイズを有するナノ粒子状または微細フィラー（例えば、ヒュームドシリカまたは沈降シリカ）、ならびに０．０１〜１５μｍ、好ましくは０．２〜１．５μｍの粒子サイズを有するガラス粉末（例えば、石英、ガラスセラミック、または例えばバリウムアルミニウムシリケートガラスもしくはストロンチウムアルミニウムシリケートガラスのＸ線不透過性ガラス粉末）、および０．２〜５μｍの粒子サイズを有するＸ線不透過性フィラー（例えば、三フッ化イッテルビウム、酸化タンタル（Ｖ）、硫酸バリウム、またはＳｉＯ２と酸化イッテルビウム（ＩＩＩ）もしくは酸化タンタル（Ｖ）との混合酸化物）は、特に適切である。ナノ繊維またはホイスカーなどの繊維状フィラーもまた使用され得る。
【００５２】
他に記載されない限り、本明細書中の粒子サイズの全ては、重量平均粒子サイズである。
【００５３】
これらのフィラーは、粒子サイズに従って、マクロフィラーとマイクロフィラーとに分けられる。マクロフィラーは、石英、Ｘ線不透過性ガラス、ボロシリケートまたはセラミックを粉砕することにより得られ、純粋に無機の性質であり、そして大部分が、破片の形状の粒子からなる。０．２〜１０μｍの平均粒子サイズを有するマクロフィラーが好ましい。ヒュームドＳｉＯ２または沈降シリカは、マイクロフィラーとして好ましく使用され、例えばＳｉＯ２−ＺｒＯ２などの、金属アルコキシドの加水分解共縮合により得られ得る混合酸化物も同様である。マイクロフィラーは、好ましくは、およそ５〜１００ｎｍの平均粒子サイズを有する。
【００５４】
フィラー粒子と架橋した重合マトリックスとの間の結合を改善するために、ＳｉＯ２ベースのフィラーは、（メタ）アクリレート官能基化シランで表面修飾され得る。このようなシランの一例は、３−（メタ）アクリロイルオキシプロピルトリメトキシシランである。非シリケートフィラー（例えば、ＺｒＯ２またはＴｉＯ２）を表面修飾するために、官能基化酸性ホスフェート（例えば、リン酸二水素１０−（メタ）アクリロイルオキシデシルなど）もまた使用され得る。
【００５５】
必要に応じて、本発明により使用される組成物は、さらなる添加剤、とりわけ、安定剤、染料、抗微生物活性成分、フッ化物イオン放出添加剤、膨張剤、蛍光増白剤、可塑剤またはＵＶ吸収剤を含有し得る。
【００５６】
本発明による材料は、好ましくは、以下の成分：
（ａ）  １〜５０重量％、好ましくは２〜４０重量％、そして特に好ましくは３〜３０重量％の、少なくとも１つの式Ｉのシラン、好ましくは、１つまたはそれより多くの一般式（Ｉ）のシランの少なくとも１つの縮合物、および／あるいは少なくとも１つの式Ｉのシランで表面修飾された少なくとも１つのフィラー、
（ｂ）  ０．０１〜５重量％、好ましくは０．１〜５重量％、そして特に好ましくは１．０〜３．０重量％の、少なくとも１つのラジカル重合用開始剤、
（ｃ）  ５〜８０重量％、好ましくは１０〜６０重量％、そして特に好ましくは１０〜５０重量％の、少なくとも１つのラジカル重合性モノマー
を含有する。
【００５７】
さらに、これらの材料は、好ましくは、
（ｄ）  成分（ａ）とは異なる、１〜８０重量％の、少なくとも１つのフィラー
もまた含有する。
【００５８】
充填レベルは、材料の所望の意図される使用に合わせて調整される。充填コンポジットは、好ましくは、５０〜８０重量％のフィラー含有量および１０〜７０重量％のコンポジットセメントを有する。フィラーに結合した式（Ｉ）のシランが成分（ａ）として使用される場合、これらの量は、（ａ）と（ｄ）との総量に関連する。
【００５９】
さらに、これらの材料は、有利には、
（ｅ）  ０〜５重量％、好ましくは０〜３重量％、そして特に好ましくは０．２〜３重量％の添加剤（単数または複数）
を含有し得る。
【００６０】
他に記載されない限り、本明細書中の量の全ては、材料の全質量に対してである。好ましい量の範囲は、各場合に別々に選択され得る。
【００６１】
材料は、名称を挙げた成分からなるものが特に好ましい。さらに、個々の成分が各場合において、上で名称を挙げた、好ましい物質および特に好ましい物質から選択される材料が、好ましい。さらに、式Ｉのシランに加えて、このシランをベースとする縮合物、またはこのシランで表面修飾されたフィラーが、他の連鎖調節剤を含まない材料が、特に好ましい。
【００６２】
本発明による材料は、特に歯科材料として適しており、特に、歯科用セメント、充填用コンポジットおよび前装材料として、ならびにプロテーゼ、義歯、インレー、アンレー、クラウンおよびブリッジの製造のための材料として、適している。これらは、硬化後に、式Ｉのシランが、一方ではポリマーネットワーク内にラジカル重合性基を介して結合し、そして他方ではシラン基を介してフィラーに結合するか、または縮合物内に統合されることを特徴とし、その結果、これらのシランは、硬化した材料から漏出せず、そして特に、唾液との接触により洗い流されない。さらに、これらの材料は、低下した重合収縮応力（ＰＳＳ）および改善された衝撃強さを有する。
【００６３】
これらの歯科材料は、損傷を受けた歯の修復のための歯科医による口内での用途、すなわち、治療用途、例えば、歯科用セメント、充填用コンポジットおよび前装材料としての治療用途に、主に適している。しかし、これらはまた、口外で、例えば、歯科用修復物（例えば、プロテーゼ、義歯、インレー、アンレー、クラウンおよびブリッジ）の製造または修理において、使用され得る。
【００６４】
本発明のさらなる目的は、本発明による歯科材料の重合によって得られ得る、ホモポリマーおよびコポリマーである。この型のポリマーは、例えば、切断プロセスを使用して加工されて、プロテーゼまたは義歯を形成し得る。これらは好ましくは、円柱形または円板形状のブランクの形態で利用可能である。
【００６５】
本発明による材料はさらに、例えばキャスティング、圧縮成形または３Ｄプリンティングによって製造され得る、形作られた物体の製造に適している。改善された衝撃強さは特に、これらの材料が、一般的な熱可塑性物質と同じレベルになることを可能にする。さらに、硬化のわずかな遅延は、３Ｄプリンティングに有利である。従って、本発明による材料は、ステレオリソグラフィーまたは３Ｄプリンティングによって、非常にうまく加工され得る。
【００６６】
さらに、本発明は、ラジカル重合における連鎖移動剤としての、または特に（メタ）アクリレートのラジカル重合におけるネットワーク構造の監視もしくは制御のための、式Ｉのシラン、このシランの縮合物、およびこのシランで表面修飾されたフィラーの使用に関する。
【００６７】
本発明は、実施例を参照しながら、以下により詳細に説明される。
【実施例】
【００６８】
実施例１：
シラン２−（トルエン−４−スルホニルオキシ）−アクリル酸２−［Ｎ−（３−トリエトキシシリル）−プロピルカルバモイルオキシエチル］エステルの合成
第１段階：ピルビン酸２−（テトラヒドロピラン−２−イルオキシ）−エチルエステル
【化１４】
2019014887.tif 000015
【００６９】
ピルビン酸（１７．６１ｇ，０．２０ｍｏｌ）、２−（テトラヒドロ−２Ｈ−ピラン−２−イルオキシ）エタノール（２９．２４ｇ，０．２０ｍｏｌ）およびＮ，Ｎ−ジメチルアミノピリジン（０．６０ｇ，５．０ｍｍｏｌ）のジクロロメタン（２００ｍｌ）中の溶液を、−５℃で少しずつ、Ｎ，Ｎ’−ジシクロヘキシルカルボジイミド（４５．３９ｇ，０．２２ｍｏｌ）と混合した。この懸濁物を−５℃で２時間撹拌し、次いで周囲温度で撹拌した。２０時間後、この反応混合物をｎ−ヘプタン（２００ｍｌ）で希釈し、そしてシリカゲルで濾過した。その濾液をロータリーエバポレーターで濃縮し、そしてその粗生成物をカラムクロマトグラフィー（ＳｉＯ２、ｎ−ヘプタン／酢酸エチル２：１）により精製した。３２．７８ｇ（０．１５２ｍｏｌ；７６％）の黄色がかった液体が得られた。
【００７０】
【化１５】
2019014887.tif 000016
【００７１】
Ｃ１０Ｈ１６Ｏ５についての分析計算値：Ｃ、５５．５５；Ｈ、７．４６。実測値：Ｃ、５５．８９；Ｈ、７．２５。
【００７２】
第２段階：２−（トルエン−４−スルホニルオキシ）−アクリル酸２−（テトラヒドロピラン−２−イルオキシ）−エチルエステル
【化１６】
2019014887.tif 000017
【００７３】
ピルビン酸２−（テトラヒドロピラン−２−イルオキシ）−エチルエステル（３２．５８ｇ，０．１５１ｍｏｌ）、ｐ−トルエンスルホニルクロリド（２８．７２ｇ，０．１５１ｍｏｌ）およびＮ，Ｎ−ジメチル−アミノピリジン（０．９０ｇ，７．５ｍｍｏｌ）のジクロロメタン（２５０ｍｌ）中の溶液に、トリエチルアミン（２７．４５ｇ，０．２７１ｍｏｌ）を滴下により添加した。この反応混合物を周囲温度で２０時間撹拌し、水（３×１００ｍｌ）および飽和ＮａＣｌ水溶液（１００ｍｌ）で洗浄し、無水硫酸ナトリウムで乾燥させ、濾過し、そしてロータリーエバポレーターで濃縮した。その粗生成物をカラムクロマトグラフィー（ＳｉＯ２、ｎ−ヘプタン／酢酸エチル４：１）により精製した。２４．２６ｇ（６５．５ｍｍｏｌ；４３％）の黄色がかった油状物が得られた。
【００７４】
【化１７】
2019014887.tif 000018
【００７５】
Ｃ１７Ｈ２２Ｏ７Ｓについての分析計算値：Ｃ、５５．１２；Ｈ、５．９９；Ｓ、８．６６。実測値：Ｃ、５５．７３；Ｈ、６．０６；Ｓ、８．３９。
【００７６】
第３段階：２−（トルエン−４−スルホニルオキシ）−アクリル酸２−ヒドロキシエチルエステル
【化１８】
2019014887.tif 000019
【００７７】
２−（トルエン−４−スルホニルオキシ）−アクリル酸２−（テトラヒドロピラン−２−イルオキシ）−エチルエステル（２４．１６ｇ，６５．２ｍｍｏｌ）のメタノール（２５０ｍｌ）中の溶液を、Ａｍｂｅｒｌｙｓｔ（登録商標）１５  ｈｙｄｒｏｇｅｎ  ｆｏｒｍ（１０．０ｇ）と混合し、そして周囲温度で撹拌した。２０時間後、この反応混合物を濾過し、そしてその濾液をロータリーエバポレーターで濃縮した。その粗生成物をカラムクロマトグラフィー（ＳｉＯ２、ジクロロメタン／酢酸エチル４：１）により精製した。１０．５７ｇ（３６．９ｍｍｏｌ；５７％）の黄色がかった油状物が得られた。
【００７８】
【化１９】
2019014887.tif 000020
【００７９】
Ｃ１２Ｈ１４Ｏ６Ｓについての分析計算値：Ｃ、５０．３４；Ｈ、４．９３；Ｓ、１１．２０。実測値：Ｃ、５０．３７；Ｈ、４．９７；Ｓ、１１．０９。
【００８０】
第４段階：２−（トルエン−４−スルホニルオキシ）−アクリル酸２−［Ｎ−（３−トリエトキシシリル）−プロピルカルバモイルオキシエチル］エステル
【化２０】
2019014887.tif 000021
【００８１】
２−（トルエン−４−スルホニルオキシ）−アクリル酸２−ヒドロキシエチルエステル（１０．４７ｇ，３６．６ｍｍｏｌ）およびジラウリン酸ジブチルスズ（０．１３ｇ，０．２ｍｍｏｌ）のアセトン（２０ｍｌ）中の溶液に、イソシアン酸３−（トリエトキシシリル）プロピル（９．０４ｇ，３６．６ｍｍｏｌ）を滴下により添加した。この反応溶液を周囲温度で撹拌し、そして２４時間後、ロータリーエバポレーターで濃縮した。その粗生成物をカラムクロマトグラフィー（ＳｉＯ２、ｎ−ヘプタン／酢酸エチル１：１）により精製した。１１．５６ｇ（２１．１ｍｍｏｌ；５８％）の黄色がかった油状物が得られた。
【００８２】
【化２１】
2019014887.tif 000022
【００８３】
Ｃ２２Ｈ３５ＮＯ１０ＳＳｉについての分析計算値：Ｃ、４９．５１；Ｈ、６．６１；Ｎ、２．６２；Ｓ、６．０１。実測値：Ｃ、５０．４４；Ｈ、６．７２；Ｎ、２．９５；Ｓ、５．８０。
【００８４】
実施例２：
２−（トルエン−４−スルホニルオキシ）−アクリル酸２−［Ｎ−（３−トリエトキシシリル）−プロピルカルバモイルオキシエチル］エステルの加水分解縮合
【化２２】
2019014887.tif 000023
【００８５】
２−（トルエン−４−スルホニルオキシ）−アクリル酸２−［Ｎ−（３−トリエトキシシリル）−プロピルカルバモイルオキシエチル］エステル（５．３４ｇ，１０．０ｍｍｏｌ）のエタノール（４８．０ｇ）中の溶液を、塩酸（０．５Ｍ，０．５４ｇ，５５．８ｍｍｏｌ）と混合し、そして室温で７２時間撹拌した。その溶媒を除去し、そしてその残渣を６０℃で高真空中で乾燥させた。４．０９ｇ（９．６ｍｍｏｌ；９６％）の、水に不溶性で高粘性の黄色がかった油状物が得られた。
【００８６】
【化２３】
2019014887.tif 000024
【００８７】
実施例３：
シラン３−（トリエトキシシリル）−プロピル−２−（トシルメチル）アクリレートの合成
【化２４】
2019014887.tif 000025
【００８８】
窒素下で、ジイソプロピルエチルアミン（２３．４ｍｌ，０．１３４ｍｏｌ）を、２−（トシルメチル）アクリル酸（２９．３６ｇ，０．１２２ｍｏｌ）および（３−ヨードプロピル）トリエトキシシラン（４０．６０ｇ，０．１２２ｍｏｌ）の乾燥アセトニトリル（２００ｍｌ）中の溶液に滴下により添加した。この反応混合物を８０℃で２４時間撹拌し、次いで減圧中で濃縮した。ジエチルエーテル（２００ｍｌ）の添加後、塩が沈殿し、これを濾別する。残りの濾液を減圧下で濃縮し、そしてその残渣をカラムクロマトグラフィー（溶出液＝酢酸エチル／ヘプタン：１／１）により精製する。３４．０４ｇ（収率６３％）の無色油状物が得られる。
【００８９】
【化２５】
2019014887.tif 000026
【００９０】
実施例４：
アクリル酸３−（トリエトキシシリル）−プロピル−２−（トシルメチル）の加水分解縮合
【化２６】
2019014887.tif 000027
【００９１】
アクリル酸３−（トリエトキシシリル）−プロピル−２−（トシルメチル）（８．９１ｇ，２０．０ｍｍｏｌ）のエタノール（１１０ｍｌ）中の溶液を、塩酸（０．５５Ｍ，１．０７ｇ，６０ｍｍｏｌ）と混合し、そして周囲温度で７２時間撹拌した。その溶媒を除去し、そしてその残渣を６０℃で高真空中で乾燥させた。６．３５ｇ（収率９５％）の、水に不溶性で高粘性の黄色がかった油状物が得られた。
【００９２】
【化２７】
2019014887.tif 000028
実施例５：
実施例３からのシラン３−（トリエトキシシリル）−プロピル−２−（トシルメチル）アクリレートでのヒュームドシリカのシラン化
【００９３】
１０．０ｇのヒュームドシリカ（比表面積３５〜６５ｍ２／ｇ，Ａｅｒｏｓｉｌ（登録商標）ＯＸ５０，Ｅｖｏｎｉｋ）の、１００ｍｌのシクロヘキサン中の懸濁物に、２．３１ｇ（５．２０ｍｍｏｌ）のアクリル酸３−（トリエトキシシリル）−プロピル−２−（トシルメチル）をゆっくりと滴下により添加し、次いで０．３３２ｇ（５．６１ｍｍｏｌ）のｎ−プロピルアミンをゆっくりと滴下により添加した。この懸濁物を２０℃で２４時間撹拌し、次いで３０００ｒｐｍで遠心分離した。シクロヘキサンをデカンテーションにより除去した後に、その沈殿物をシクロヘキサンで２回洗浄し、各場合に遠心分離した。得られた固体をＲｏｔａｖａｐｏｒ内で４０℃／０．１ｍｂａｒで４８時間乾燥させ、次いでふるい分けした（９０μｍ）。水に不溶性である７．０８ｇの白色粉末が得られた（点火後の残渣：９０．６％、ブランク値ＯＸ５０：９９．１％）。
【００９４】
実施例６：
実施例２からの縮合物を用いるメタクリレート樹脂の生成および光重合
【００９５】
ウレタンジメタクリレートＲＭ−３（２ｍｏｌのメタクリル酸２−ヒドロキシエチルと１ｍｏｌの２，２，４−トリメチルヘキサメチレンジイソシアネートとの付加生成物）とトリエチレングリコールジメタクリレート（ＴＥＧＤＭＡ）との、重量比１：２の混合物を生成した。これに０．３重量％のＩｖｏｃｅｒｉｎ（登録商標）（ビス（４−メトキシベンゾイル）ジエチルゲルマニウム、Ｉｖｏｃｌａｒ  Ｖｉｖａｄｅｎｔ  ＡＧ）および５．０重量％のＡＦＣＴ試薬を光開始剤として添加した。実施例２からの縮合物をＡＦＣＴ試薬として使用し、そして２−（トルエン−４−スルホニルオキシ）アクリル酸エチルエステルＴＳＡＥＥを参照ビニルスルホンエステルとして使用した。対応する試験片を光重合樹脂から調製し、これらを歯科用光源（Ｓｐｅｃｔｒａｍａｔ（登録商標）、Ｉｖｏｃｌａｒ  Ｖｉｖａｄｅｎｔ  ＡＧ）で３分間、２回照射し、これにより硬化させた。曲げ強さおよび曲げ弾性率の決定を、ＩＳＯ規格ＩＳＯ−４０４９（Ｄｅｎｔｉｓｔｒｙ  −  Ｐｏｌｙｍｅｒ−ｂａｓｅｄ  ｆｉｌｌｉｎｇ，  ｒｅｓｔｏｒａｔｉｖｅ  ａｎｄ  ｌｕｔｉｎｇ  ｍａｔｅｒｉａｌｓ）に従って、試験片を水中で２４時間貯蔵した後に行った。ＡＦＣＴ試薬を縮合物として使用した場合に、機械特性の改善が示された（表１を参照のこと）。
【００９６】
【表１】
2019014887.tif 000029
＊比較例
【００９７】
さらに、これらの試験片を乳鉢で粉砕し、そして粉末形態のポリマーを水性エタノール（５０体積％のエタノール）中に分散させた。７２時間の撹拌後、固体部分を分離して除去し、そして液体残留物についてＨＰＬＣにより試験した。ＡＦＣＴ試薬であるＴＳＡＥＥの一部は、参照ポリマーＣから洗い流され得るが、サンプルＢの溶出液中にＡＦＣＴ試薬は検出され得ないことが示された。
【００９８】
実施例７：
実施例４からの縮合物を用いるメタクリレート樹脂の生成および光重合
【００９９】
ウレタンジメタクリレートＲＭ−３とＴＥＧＤＭＡとの、重量比１：２の混合物を生成した。これに０．３重量％のＩｖｏｃｅｒｉｎ（登録商標）および５重量％のＡＦＣＴ試薬を光開始剤として添加した。実施例４からの縮合物をＡＦＣＴ試薬として使用し、そして２−（トルエン−４−スルホニルメチル）アクリル酸エチルエステルＴＳＭＡＥＥを参照アリルスルホンとして使用した。対応する試験片を光重合樹脂から調製し、これらを歯科用光源（Ｓｐｅｃｔｒａｍａｔ（登録商標）、Ｉｖｏｃｌａｒ  Ｖｉｖａｄｅｎｔ  ＡＧ）で３分間、２回照射し、これにより硬化させた。曲げ強さおよび曲げ弾性率の決定を、ＩＳＯ規格ＩＳＯ−４０４９（Ｄｅｎｔｉｓｔｒｙ  −  Ｐｏｌｙｍｅｒ−ｂａｓｅｄ  ｆｉｌｌｉｎｇ，  ｒｅｓｔｏｒａｔｉｖｅ  ａｎｄ  ｌｕｔｉｎｇ  ｍａｔｅｒｉａｌｓ）に従って、試験片を水中で２４時間貯蔵した後に行った。
【０１００】
【表２】
2019014887.tif 000030
＊比較例
【０１０１】
ここでまた、ＡＦＣＴ試薬を縮合物として使用した場合に、機械特性の改善が示された（表２を参照のこと）。
【０１０２】
さらに、これらの試験片を乳鉢で粉砕し、そして粉末形態のポリマーを水性エタノール（５０体積％のエタノール）中に分散させた。７２時間の撹拌後、固体部分を分離して除去し、そして液体残留物についてＨＰＬＣにより試験した。ＡＦＣＴ試薬であるＴＳＡＥＥの一部は、参照ポリマーＦから洗い流され得るが、サンプルＥの溶出液中にＡＦＣＴ試薬は検出され得ないことが示された。